(57)【要約】【目的】印加電流や印加電圧を調整したり、青色投写管の焦点をぼかすといったコストアップに繋がる調整を行うことなく画像の青みを抑えることのできる投写管用陰極線管パネルを提供する事である。【構成】本発明の投写管用陰極線管パネルは、質量百分率で、Ｎｄ２Ｏ３を４ｐｐｍ以上、またはＰｒ６Ｏ１１を１５ｐｐｍ以上含有するガラスからなることを特徴とする。【選択図】        なし【特許請求の範囲】
【請求項１】
質量百分率で、Ｎｄ２Ｏ３を４ｐｐｍ以上、またはＰｒ６Ｏ１１を１５ｐｐｍ以上含有するガラスからなることを特徴とする投写管用陰極線管パネル。
【請求項２】
質量百分率で、Ｎｄ２Ｏ３  ４〜１００ｐｐｍ、またはＰｒ６Ｏ１１  １５〜１０００ｐｐｍ含有するガラスからなることを特徴とする請求項１記載の投写管用陰極線管パネル。
【請求項３】
実質的にＰｂＯを含有せず、質量百分率で、ＳｉＯ２  ５０〜６０％、Ａｌ２Ｏ３  ０〜３％、ＭｇＯ  ０〜３％、ＣａＯ  ０〜３％、ＳｒＯ５〜１１％、ＢａＯ  ８〜１６％、ＺｎＯ  ５〜９％、Ｌｉ２Ｏ  ０．１〜３％、Ｎａ２Ｏ  １〜６％、Ｋ２Ｏ  ５〜１４％、ＺｒＯ２  ０．１〜３％、ＴｉＯ２０〜２％、ＣｅＯ２  ０〜２％、Ｓｂ２Ｏ３  ０〜１％、Ｆｅ２Ｏ３  ０〜０．５％を含有するガラスからなることを特徴とする請求項１または２に記載の投写管用陰極線管パネル。
【請求項４】
０．６ÅにおけるＸ線吸収係数が３６．０ｃｍ−１以上であることを特徴とする請求項１〜３のいずれかに記載の投写管用陰極線管パネル。
【発明の詳細な説明】
【０００１】
【産業上の利用分野】
本発明は、投写管用陰極線管パネルに関するものである。
【０００２】
【従来の技術】
近年、陰極線管は大型が主流であり、その中でも投写型陰極線管の市場が拡大している。
【０００３】
この投写型陰極線管は、赤色、緑色、青色の３本の単色投写型陰極線管から発する画像をレンズで拡大し、大型スクリーンに映し出すものである。（特許文献１参照）
【０００４】
単色投写型陰極線管の外囲器は、映像が映し出されるパネル部と、電子銃が装着される管状のネック部と、パネル部とネック部を接続する漏斗状のファンネル部から構成される。電子銃から出た電子線は、パネル部の内面に設けられた蛍光体を発光させてパネル部に映像を映し出すが、この時に制動Ｘ線が管内に発生する。これが外囲器を通して管外に漏れると人体に悪影響を及ぼすため、この種の外囲器には高いＸ線吸収能を有するガラスが用いられている。
【０００５】
外囲器を構成するガラスのＸ線吸収係数を高めるためには、ＰｂＯをガラス中に含有させればよい。しかし、ＰｂＯを含有したガラスをパネルガラスに用いると、映像を映し出す際に発生する電子線及びＸ線照射によって、ブラウニングと呼ばれる着色が生じ、画像が見にくくなるという問題が起こる。
【０００６】
そこで、ＰｂＯの代わりにＳｒＯ、ＢａＯをガラス中に多量に含有させて、ブラウニングが起こりにくく、しかも、高いＸ線吸収能を有する投写管用陰極線管パネルガラスが開発されてきた。（特許文献２参照）
【０００７】
【特許文献１】
特開昭５８−１５４１４５号公報
【特許文献２】
特開２００１−３０２２７７号公報
【０００８】
【発明が解決しようとする課題】
一般に、投写型陰極線管は、青色の蛍光体の発光効率が赤や緑に比べて優れているため、赤、緑、青の３つの投写管共に同じ印加電流、印加電圧をかけて映像を映し出すと、青みが強い映像となる。
【０００９】
そこで、青みを抑えるために、各色の投写管の印加電流や印加電圧を変えたり、青色の投写管から発する映像のみ焦点をぼかすという方法が考えられている。
【００１０】
しかしながら、印加電流や印加電圧を変えることは、電流調整器や電圧調整器が必要となる。また、青色の投写管から発する映像のみ焦点をぼかすことも、３本の投写管から発する画像のバランスを調整する工程が増えることになり、製品のコストアップに繋がる。
【００１１】
本発明の目的は、印加電流や印加電圧を調整したり、青色投写管の焦点をぼかすといったコストアップに繋がる調整を行うことなく画像の青みを抑えることのできる投写管用陰極線管パネルを提供する事である。
【００１２】
【課題を解決するための手段】
本発明者は、種々の実験を繰り返した結果、投写型陰極線管パネルに使用するガラスにおいて、Ｎｄ２Ｏ３やＰｒ６Ｏ１１を添加することで、短波長のガラスの透過率を低くすることができ、コストアップに繋がる調整を行うことなく画像の青みを抑えることができることを見いだし、提案するものである。
【００１３】
即ち、本発明の投写管用陰極線管パネルは、質量百分率で、Ｎｄ２Ｏ３を４ｐｐｍ以上、またはＰｒ６Ｏ１１を１５ｐｐｍ以上含有するガラスからなることを特徴とする。
【００１４】
【作用】
従来の投写管用陰極線管パネルに用いられているガラスは、選択的な光の吸収帯を有するガラスでないため、青色の光の強度が高くなる。しかし、本発明の投写管用陰極線管パネルは、選択的な光の吸収帯を有するガラスからなるため、青色の投写型陰極線管から出てくる光の強度を低下させることができる。そのため、赤色や緑色の投写型陰極線管から出てくる光とのバランスが取れ、スクリーンに映し出される映像の青みを抑制することができる。
【００１５】
選択的な光の吸収帯を有するガラスを得る手段として、本発明では、ガラス中にＮｄ２Ｏ３またはＰｒ６Ｏ１１を含有させている。尚、両者を併用しても差し支えない。
【００１６】
Ｎｄ２Ｏ３をガラス中に含有させる場合、４ｐｐｍ以上含有させる必要がある。
含有量が４ｐｐｍより少なくなると、選択的な光の吸収帯を有するガラスが得られず、青色の投写型陰極線管から出てくる光の強度を低下させる効果が得難くなる。一方、含有量が多くなると、赤色や緑色の投写型陰極線管から出てくる光とのバランスが取り難くなるため、Ｎｄ２Ｏ３の含有量は１００ｐｐｍ以下にすることが望ましい。好ましくは、５〜１００ｐｐｍであり、より好ましくは、７〜１００ｐｐｍである。尚、Ｐｒ６Ｏ１１の含有量が１５ｐｐｍ以上であれば、Ｎｄ２Ｏ３の含有量は、４ｐｐｍ未満でも差し支えない。
【００１７】
Ｐｒ６Ｏ１１をガラス中に含有させる場合、１５ｐｐｍ以上含有させる必要がある。含有量が１５ｐｐｍより少なくなると、選択的な光の吸収帯を有するガラスが得られず、青色の投写型陰極線管から出てくる光の強度を低下させる効果が得難くなる。一方、含有量が多くなると、赤色や緑色の投写型陰極線管から出てくる光とのバランスが取り難くなるため、Ｐｒ６Ｏ１１の含有量は１０００ｐｐｍ以下にすることが望ましい。好ましくは、２０〜１０００ｐｐｍであり、より好ましくは、２５〜１０００ｐｐｍである。尚、Ｎｄ２Ｏ３の含有量が４ｐｐｍ以上であれば、Ｐｒ６Ｏ１１の含有量は、１５ｐｐｍ未満でも差し支えない。
【００１８】
また、本発明の投写管用陰極線管パネルは、３６．０ｃｍ−１以上のＸ線吸収係数を有するガラスであることが好ましい。Ｘ線吸収係数が３６．０ｃｍ−１より小さいと、人体に悪影響を及ぼすＸ線が管外に漏れる虞があるためである。尚、Ｘ線吸収係数を高めるには、ガラス中にＳｒＯ、ＢａＯ、ＺｎＯ、ＺｒＯ２を含有させればよい。
【００１９】
また、本発明の投写管用陰極線管パネルに好適なガラスの組成範囲は、実質的にＰｂＯを含有せず、質量百分率で、ＳｉＯ２  ５０〜６０％、Ａｌ２Ｏ３  ０〜３％、ＭｇＯ  ０〜３％、ＣａＯ  ０〜３％、ＳｒＯ  ５〜１１％、ＢａＯ  ８〜１６％、ＺｎＯ  ５〜９％、Ｌｉ２Ｏ  ０．１〜３％、Ｎａ２Ｏ  １〜６％、Ｋ２Ｏ  ５〜１４％、ＺｒＯ２  ０．１〜３％、ＴｉＯ２  ０〜２％、ＣｅＯ２  ０〜２％、Ｓｂ２Ｏ３  ０〜１％、Ｆｅ２Ｏ３  ０〜０．５％である。
【００２０】
本発明においてガラスの組成を上記のように限定した理由は、次のとおりである。
【００２１】
ＰｂＯは、ガラスのＸ線吸収能力を高める成分であるが、ＰｂＯを含有すると電子線およびＸ線照射によってブラウニングと呼ばれる着色を起こすため、本発明のガラスへの導入は避けるべきである。
【００２２】
ＳｉＯ２は、ガラスのネットワークフォーマーである。含有量が多くなると、ガラスの粘度が高くなり、溶融が難しくなったり、熱膨張係数が小さくなりすぎてファンネルガラスとの整合性が取り難くなる傾向にある。また、含有量が少なくなると、ガラスの粘度が低くなり、成形が難しくなったり、熱膨張係数が大きくなりすぎて、ファンネルガラスとの整合性が取り難くなる傾向にある。ＳｉＯ２の含有量が５０〜６０％であれば、ガラスの溶融性や成形性を悪化させることなく、ファンネルガラスと整合する熱膨張係数を有するガラスが得やすくなる。好ましい範囲は５２〜５８％である。
【００２３】
Ａｌ２Ｏ３もガラスのネットワークフォーマーとなる成分である。含有量が多くなると、耐火物との反応によりリューサイトやカリ長石と呼ばれる反応ブツが生成し、生産性が低下する傾向にある。Ａｌ２Ｏ３の含有量が０〜３％であれば、耐火物との反応生成物が析出し難いガラスが得やすくなる。好ましい範囲は０〜２％である。
【００２４】
ＭｇＯ、ＣａＯはガラスを溶融しやすくすると共に、熱膨張係数と粘度を調整する成分である。それぞれの含有量が多くなると、ガラスが失透しやすくなり成形し難くなる傾向にある。ＭｇＯ、ＣａＯの含有量がそれぞれ０〜３％であれば、失透し難いガラスが得やすくなる。好ましい範囲はそれぞれ０〜２％である。
【００２５】
ＳｒＯはガラスを溶融しやすくすると共に、熱膨張係数と粘度を調整し、Ｘ線吸収能を高める成分である。含有量が多くなると、ガラスが失透しやすくなり成形し難くなる傾向にある。一方、含有量が少なくなると、充分なＸ線吸収能が得難くなる傾向にある。ＳｒＯの含有量が５〜１１％であれば、ガラスが失透することなく、充分なＸ線吸収係数を有するガラスが得やすくなる。好ましい範囲は６〜１０％である。
【００２６】
ＢａＯもＳｒＯと同様に、ガラスを溶融しやすくすると共に、熱膨張係数と粘度を調整し、さらにＸ線吸収能を高める成分である。含有量が多くなると、ガラスが失透しやすくなり成形し難くなる傾向にある。一方、含有量が少なくなると、充分なＸ線吸収能が得難くなる傾向にある。ＢａＯの含有量が８〜１６％であれば、ガラスが失透することなく、充分なＸ線吸収係数を有するガラスが得やすくなる。好ましい範囲は９〜１５％である。
【００２７】
ＺｎＯもＳｒＯ、ＢａＯと同様に、ガラスを溶融しやすくすると共に、熱膨張係数と粘度を調整し、さらにＸ線吸収能を高める成分である。含有量が多くなると、ガラスが失透しやすくなり成形し難くなる傾向にある。一方、含有量が少なくなると、充分なＸ線吸収能が得難くなる傾向にある。ＺｎＯの含有量が５〜９％であれば、ガラスが失透することなく、充分なＸ線吸収係数を有するガラスが得やすくなる。好ましい範囲は６〜８％である。
【００２８】
Ｌｉ２Ｏは、熱膨張係数と粘度を調整する成分である。含有量が多くなると、熱膨張係数が大きくなりすぎて、ファンネルガラスとの整合性が取り難くなったり、粘度が低くなりすぎて成形し難くなる。また、電気絶縁性が低下する傾向にある。一方、含有量が少なくなると、熱膨張係数が低くなり、ファンネルガラスの熱膨張係数と整合し難くなる傾向にある。Ｌｉ２Ｏの含有量が０．１〜３％であれば、成形性、電気絶縁性を低下させることなく、ファンネルガラスと整合する熱膨張係数を有するガラスが得やすくなる。好ましい範囲は０．５〜２．５％である。
【００２９】
Ｎａ２ＯもＬｉ２Ｏと同様に、熱膨張係数と粘度を調整する成分である。含有量が多くなると、熱膨張係数が大きくなりすぎて、ファンネルガラスとの整合性が取り難くなったり、粘度が低くなりすぎて成形し難くなる。また、電気絶縁性が低下する傾向にある。一方、含有量が少なくなると、熱膨張係数が低くなり、ファンネルガラスの熱膨張係数と整合し難くなる傾向にある。Ｎａ２Ｏの含有量が１〜６％であれば、成形性、電気絶縁性を低下させることなく、ファンネルガラスと整合する熱膨張係数を有するガラスが得やすくなる。好ましい範囲は２〜５％である。
【００３０】
Ｋ２ＯもＬｉ２Ｏ、Ｎａ２Ｏと同様に、熱膨張係数と粘度を調整する成分である。含有量が多くなると、熱膨張係数が大きくなりすぎて、ファンネルガラスとの整合性が取り難くなったり、粘度が低くなりすぎて成形し難くなる。また、電気絶縁性が低下する傾向にある。一方、含有量が少なくなると、熱膨張係数が低くなり、ファンネルガラスの熱膨張係数と整合し難くなる傾向にある。Ｋ２Ｏの含有量が５〜１４％であれば、成形性、電気絶縁性を低下させることなく、ファンネルガラスと整合する熱膨張係数を有するガラスが得やすくなる。好ましい範囲は６〜１３％である。
【００３１】
ＺｒＯ２は、熱膨張係数と粘度を調整し、さらにＸ線吸収能を高める成分である。含有量が多くなると、ガラスが失透しやすくなり成形し難くなる傾向にある。一方、含有量が少なくなると、充分なＸ線吸収能が得難くなる傾向にある。ＺｒＯ２の含有量が０．１〜３％であれば、ガラスが失透することなく、充分なＸ線吸収係数を有するガラスが得やすくなる。好ましい範囲は、０．１〜２％である。
【００３２】
ＴｉＯ２は、波長４００ｎｍの透過率を低下させると共に、ガラスの紫外線着色を抑制する成分である。ＴｉＯ２を２％より多く含有させてもその効果が顕著に得られず、原料コストが高くなる。好ましい範囲は０．１〜１％である。
【００３３】
ＣｅＯ２は、波長４００ｎｍの透過率を低下させると共に、ガラスのＸ線着色を抑制する成分である。ＣｅＯ２を２％より多く含有させてもその効果が顕著に得られず、原料コストが高くなる。好ましい範囲は０．１〜１％である。
【００３４】
Ｓｂ２Ｏ３は、波長４００ｎｍの透過率を低下させると共に、清澄剤として働く成分である。Ｓｂ２Ｏ３を１％より多く含有させてもその効果が顕著に得られず、原料コストが高くなる。好ましい範囲は０．０５〜０．８％である。
【００３５】
Ｆｅ２Ｏ３は、波長４００ｎｍの透過率を低下させる成分である。Ｆｅ２Ｏ３の含有量が多くなると、赤色の波長域の透過率も低下させる傾向にある。好ましい範囲は０．００５〜０．２％である。
【００３６】
尚、上記成分以外にも、失透を抑える成分としてＰ２Ｏ５を０．５％まで添加しても良い。
【００３７】
次に、投写管用陰極線管パネルの製造方法について説明する。
【００３８】
まず、ガラス原料を上記のガラス組成範囲となるように調合し混合する。次に、調合したガラス原料を連続溶融炉に投入し、溶融、脱泡を行い、溶融ガラスを成型装置に供給し、プレス成型し徐冷する。このようにすることで、投写管用陰極線管パネルを得ることができる。
【００３９】
尚、このようにして得られた投写管用陰極線管パネルは、青色専用だけでなく、赤色や緑色の投写管用陰極線管パネルとしても利用可能である。
【００４０】
【実施例】
以下、本発明の投写管用陰極線管パネルを実施例に基づいて詳細に説明する。
【００４１】
表１〜４は本発明の実施例（試料Ｎｏ．１〜１３）と比較例（試料Ｎｏ．１４〜１６）を示している。
【００４２】
【表１】
2005067902.tif 000002
【００４３】
【表２】
2005067902.tif 000003
【００４４】
【表３】
2005067902.tif 000004
【００４５】
【表４】
2005067902.tif 000005
【００４６】
表中の各試料は、次のようにして調製した。
【００４７】
まず、表中のガラス組成となるように調合した原料バッチを石英坩堝に入れ、溶融炉で約１４５０℃で２時間溶融した。均質なガラスを得るため、途中で白金攪拌棒を使って３分間攪拌して脱泡を行った。続いて、溶融ガラスを所定形状に成形した後、徐冷した。
【００４８】
こうして得られた各試料のＸ線吸収係数及び青色の光の強度を示すＳ（λ）ｚ（λ）Ｔ（λ）の和を測定し表に示した。
【００４９】
表から明らかなように実施例である試料Ｎｏ．１〜１３は、Ｘ線吸収係数が３６ｃｍ−１以上と高く、Ｓ（λ）ｚ（λ）Ｔ（λ）の和は５２６．０以下と低かった。
【００５０】
これに対し、比較例である試料Ｎｏ．１４〜１６は、Ｘ線吸収係数が３６ｃｍ−１以上と高いものの、Ｓ（λ）ｚ（λ）Ｔ（λ）の和が５２６．５以上であった。
【００５１】
尚、Ｘ線吸収係数は、ガラス組成と密度に基づいて、０．６オングストロームの波長に対する吸収係数を計算して求めたものである。
【００５２】
また、Ｓ（λ）ｚ（λ）Ｔ（λ）の和は、各試料を３０ｍｍ角に切断し、肉厚が１１．４３ｍｍとなるように光学研磨した後、Ｂ２２光源を用いた分光光度計で、波長３８０〜７８０ｎｍにおける１０ｎｍ毎の光透過率Ｔ（λ）を測定し、この値に、各波長における重価係数Ｓ（λ）ｚ（λ）を掛けて合計したものである。
【００５３】
尚、各波長における重価係数Ｓ（λ）ｚ（λ）は、ＪＩＳ  Ｚ  ８７０１に準拠して算出したものを使用し、光透過率は１００％を１として計算した。また、Ｓ（λ）ｚ（λ）Ｔ（λ）の和が低いほど、青色の光の強度が小さいことを示している。
【００５４】
更に、試料Ｎｏ．１、２及び３と試料Ｎｏ．１４の原料バッチを猫壷で溶融し、溶融ガラスをプレス成型して、投写管用陰極線管パネルを作製した。続いて、パネル内面に青色蛍光体を塗布した青色陰極線管チューブを作製し、映像照射を行い、視感による青色の光の強度の抑制効果を評価した。
【００５５】
その結果、本発明の実施例である試料１、２及び３は、Ｎｄ２Ｏ３及びＰｒ６Ｏ１１を含んでいない試料Ｎｏ．１４に比べて、青色の光の強度が抑えられていた。
【００５６】
【発明の効果】
以上のように本発明の投写管用陰極線管パネルは、高いＸ線吸収係数を有し、しかも、選択的な光の吸収帯を有するガラスからなるため、青色の投写型陰極線管から発する光の強度のみ弱めることができる。そのため、印加電流、印加電圧や焦点の調整を行うことなくスクリーンに映し出される映像の青みを抑制することができる。従って、投写管用陰極線管パネルとして好適である。